FR 2912130 A1 20080808 FR 0700867 A 20070207 ADDITIF NOTAMMENT POUR LA FABRICATION D'UN LIANT HYDRAULIQUE, D'UN BETON OU D'UN MORTIER, COMPOSITION DE LIANT HYDRAULIQUE, DE BETON OU DE MORTIER ET PROCEDE DE FABRICATION D'UN TEL MORTIER OU BETON La présente invention concerne un additif utilisable, notamment pour la préparation d'un béton ou d'un mortier hydraulique. La chaux, et en particulier la chaux à réactivité contrôlée, qui est obtenue par traitement de la chaux vive, pourrait être couramment utilisée dans de nombreuses applications. Cette chaux spécifique présente une moindre réactivité avec l'eau en comparaison avec la chaux vive. Cette réactivité moindre permet de contrôler la cinétique de l'augmentation de la température qui résulte de la réaction de cette chaux avec l'eau. La réaction de la chaux à réactivité contrôlée avec l'eau est utilisée pour produire des matériaux solides ou pour compenser la rétraction des ciments, mortiers et bétons. En effet, en l'absence de chargement, la pâte de ciment et le béton ou le mortier subissent des variations dimensionnelles appelées retraits. On distingue généralement les retraits précoces et les retraits à long terme. Le retrait précoce intervient généralement le premier jour, lorsque le ciment fait sa prise et commence à durcir. Le retrait à long terme concerne le matériau âgé de 24h au moins. Ces variations dimensionnelles provoquent des micro fissures et fissures qui fragilisent le matériau final. Ainsi, le document US 3 649 317 concerne un ciment dont la rétraction est compensée par l'ajout, à un ciment de type Portland, de chaux à réactivité contrôlée. Cette chaux à réactivité contrôlée est obtenue par l'enrobage de chaux vive avec un composé alcalino-soluble et insoluble dans l'eau. Ce ciment peut être utilisé pour la fabrication d'un béton. La réaction de la chaux à réactivité contrôlée avec l'eau permet d'obtenir un gonflement au bout de 24 à 48 heures, après la préparation du béton. Le document US 4 205 994 concerne une composition de ciment qui contient, afin d'en compenser le retrait, une composition contenant des particules de moins de 100 m comportant un coeur d'oxyde de calcium et une couche protectrice de carbonate de calcium, qui contiennent de 36 à 95% p/p d'oxyde de calcium. Le ciment obtenu présente un facteur d'expansion, mesuré selon des normes spécifiques, d'au moins 0,06%. Dans nombre des applications de la chaux, le pourcentage optimal de chaux est faible par rapport aux autres composants avec lesquels elle est mélangée et tout écart, par rapport à ce pourcentage optimal, est rédhibitoire. La précision du dosage et l'homogénéité du mélange sont des facteurs prépondérants pour la mise en oeuvre. En effet, l'homogénéité est primordiale car elle permet de garantir que la réaction de la chaux avec l'eau et/ou les autres constituants a bien lieu dans tout le mélange. A l'échelle industrielle, où les quantités de chaux utilisées sont de l'ordre du kilo alors que les quantités des autres constituants utilisés se chiffrent en tonnes, les outils ou installations utilisés ne permettent pas de répondre aux exigences de précision et d'homogénéité requises et c'est pourquoi, les applications potentielles sont rarement développées. Un but de la présente invention est donc de proposer un additif à base de chaux à réactivité contrôlée qui peut être utilisé dans tout ou partie des domaines d'utilisation de la chaux, qui est facile à utiliser, et permet d'obtenir des mélanges homogènes. Ce but est atteint au moyen d'un additif, notamment pour la fabrication d'un ciment, béton ou mortier, qui, selon l'invention, contient un mélange homogène de calcaire, en poudre ou en grains, et de chaux à réactivité contrôlée, (CRC) en poudre ou en grains. L'utilisation du calcaire est très répandue sous forme broyée généralement dénommée fluer . L'utilisation de ce type de produit peut être rendue difficile par des problèmes de fluidité et d'humidité, les deux souvent liés. De ce point de vue, l'additif de l'invention est particulièrement avantageux pour les raisons suivantes. Les deux minéraux de l'additif de l'invention sont tout à fait compatibles 30 et l'ajustement des granulométries respectives permet d'obtenir des mélanges parfaitement homogènes, sans ségrégation. Le calcaire présente, sous forme divisée, une masse volumique comparable à celle de la CRC. La réaction d'hydratation contrôlée et retardée de la CRC permet d'absorber les humidités résiduelle et hétérogène du calcaire en poudre ou en grains, avec, pour conséquence, d'obtenir un mélange de fluidité parfaite et homogène. Cet effet est obtenu, contrairement à une chaux vive, sans destruction de la structure de la CRC et donc sans production d'hydroxyde de calcium qui présente des granulométries très différentes des minéraux précités de l'additif, et qui serait donc sujet à ségrégation, ce qui rendrait l'additif de l'invention incompatible avec les utilisations envisagées. En d'autres termes, la présence de CRC permet de prévenir la dégradation des propriétés physiques et mécaniques du calcaire. De plus, la CRC et le calcaire sont souvent utilisés conjointement et la présence de l'un, dans une application de l'autre, n'est que très rarement incompatible. L'additif selon l'invention peut donc être utilisé dans les applications classiques de la chaux par exemple l'agriculture, la sidérurgie, le traitement des métaux, les industries papetières ou sucrières. Cet additif peut également être utilisé pour la fabrication, par exemple, d'enduits, de peintures, de ciments, de mortiers et de bétons. Avantageusement, l'additif selon l'invention, contient entre 95% p/p et 40% p/p de calcaire et entre 5% p/p et 60% p/p de chaux à réactivité contrôlée (CRC). Ces pourcentages respectifs des deux minéraux dans le mélange et l'absence de réaction entre eux permettent d'obtenir des mélanges homogènes avec les outils industriels couramment utilisés. Selon l'invention, la chaux à réactivité contrôlée (CRC) peut être choisie parmi : - la chaux surcuite, ; - le mélange de chaux surcuite et d'au moins un super plastifiant ; - la chaux partiellement hydratée (CRCB) ; -le mélange (CRCC) de chaux partiellement hydratée (CRCB) et d'au moins un super plastifiant ; et -leurs mélanges. L'additif selon l'invention peut donc contenir un mélange d'au moins deux types de CRC précités. Le terme super plastifiant désigne, au sens de la présente invention, toute substance, plastifiante voire dispersante, ayant des effets sur la viscosité, la concentration et la dispersion du lait. Les super plastifiants actuellement commercialisés sont essentiellement des tensioactifs polymères (i) du type comportant des groupes acide sulfonique ou sulfonate sur leur ossature linéaire, ou (ii) du type présentant des groupes acide carboxylique ou carboxylate. Parmi les produits sulfonés du premier type, on peut notamment mentionner les polymères mélamine-formaldéhyde sulfonés, les polymères naphtalèneformaldéhyde sulfonés et les lignosulfates modifiés ; parmi les produits du second type, on peut également signaler les dérivés polycarboxylates, en particulier ceux qui sont de structure polyacrylate ou polyméthacrylate. Le super plastifiant peut être utilisé sous forme pulvérulente ou sous forme liquide, cependant de façon avantageuse, on utilisera un super plastifiant liquide. La chaux peut être choisie parmi la chaux calcique, la chaux magnésienne, la chaux dolomitique, la poussière de four à chaux et leurs mélanges. La présente invention concerne également une composition de liant 20 hydraulique qui comporte un agent liant et l'additif de l'invention. Selon un mode de réalisation particulier, ce liant hydraulique comprend au maximum 75% en poids dudit agent liant et 25% en poids dudit additif. Avantageusement, ledit additif comprend au maximum 75% en poids de ladite CRC. Ceci permet d'éviter certains effets indésirables provoqués par l'ajout 25 de l'additif de l'invention. L'agent liant utilisé peut être choisi parmi le ciment, de type Portland ou composé, les liants minéraux ayant des propriétés pouzzolaniques de type hydrauliques tels que les laitiers et scories d'origine sidérurgiques, les chaux hydrauliques, les pouzzolanes, les cendres volantes et leurs mélanges. 30 La présente invention concerne également une composition de béton ou de mortier, qui, selon l'invention contient la composition de liant hydraulique précitée. Cette composition de béton ou mortier peut, selon sa formulation, 5 permettre la formation d'une chape auto nivelante. Dans tous les cas, le béton ou le mortier est obtenu par ajout d'eau à un mélange, comprenant un liant hydraulique selon l'invention, des granulats de taille adaptée selon qu'il s'agit d'un mortier ou d'un béton, et éventuellement des adjuvants. De manière classique, les granulats ont un diamètre moyen (dso) 10 inférieur ou égal à 4mm pour un mortier et peuvent avoir un diamètre plus important pour un béton. Dans le cas d'une composition permettant la formation d'une chape auto nivelante, cette composition peut également comprendre au moins un super plastifiant. Ce super plastifiant n'intervient pas pour enrober la chaux 15 (partiellement hydratée ou surcuite) mais pour conférer au mélange, obtenu par ajout d'eau dans la composition, une fluidité adaptée pour obtenir le caractère auto nivelant. Dans toutes ces compositions de béton et de mortier, l'additif de l'invention permet de compenser tout ou partie du retrait endogène et du retrait 20 total qui apparaît lors de la prise du béton, après une durée de 24 heures mesurée à partir de l'ajout d'eau dans le mélange précité. Par ailleurs, la Demanderesse s'est intéressée au retrait d'un mortier ou d'un béton apparaissant avant cette durée de 24 heures. Elle a constaté, d'une part, qu'il existe bien un retrait avant 24 heures d'âge du béton ou du mortier et, d'autre 25 part, que l'additif de l'invention permet (le compenser tout ou partie de ce retrait. La Demanderesse a également constaté que lorsqu'un béton ou un mortier selon l'invention contient des adjuvants, tels que par exemple les super plastifiants qui permettent d'augmenter la fluidité sans addition d'eau, la présence de CRC avec le calcaire permet d'éviter certaines réactions néfastes entre certaines 30 impuretés du calcaires (les argiles, notamment) et ces adjuvants. Ceci conduit à une plus grande efficacité d'action des adjuvants. De plus, la réaction de la CRC' de l'additif de l'invention avec l'eau étant exothermique, la chaleur ainsi dégagée agit sur la prise du béton ou mortier. Cette chaleur dégagée peut être avantageusement utilisée pour piloter la prise du béton ou du mortier. Ainsi, un béton ou mortier contenant l'additif selon l'invention pourrait être coulé par temps froid, les calories apportées par la réaction d'hydratation compensant la basse température extérieure. Une chape auto nivelante est, au sens de la présente invention, une chape réalisée en un mortier ou un béton qui, réparti sur une surface grossière, s'établit de lui-même à un niveau horizontal, sans intervention humaine, sous le seul effet de la gravité. Dans le domaine des chapes auto nivelantes, des chapes en anhydrite ou sulfate de calcium sont utilisées. Ces chapes sont facilement détériorées par l'humidité. Des chapes en magnésium ou magnésite sont également connues. Ces chapes libèrent des chlorures qui corrodent les aciers et le béton armé. Ces chapes sont assez difficiles à réaliser et sont coûteuses. Concernant les chapes auto nivelantes à base de ciment, le document FR 2 704 853 décrit une composition de béton auto lissant et auto nivelant qui comprend notamment, du ciment, un agent fluidifiant, telle que la mélamine, des fibres synthétiques à base de propylène, polyester ou polyamide, et de longueur déterminée. Le document FR 2 763 063 décrit une composition de béton auto nivelant qui contient du ciment, de l'eau et un plastifiant ou super plastifiant et des granulats de moins de 8mm. Le document WO 92 02469 décrit une composition de ciment permettant l'obtention de béton ou de mortier auto nivelant qui contient un super plastifiant utilisé comme agent fluidifiant, un agent gonflant et des granulats présentant une granulométrie particulière. L'utilisation de l'agent gonflant et des granulats particuliers permet d'éviter le retrait de la chape. Ce document suggère l'utilisation de chaux vive comme agent gonflant. Néanmoins, en pratique, il s'avère que l'utilisation de la chaux vive est très dangereuse car la réaction d'hydratation de cette dernière est violente et fortement exothermique. Du fait de la présence de CRC dans l'additif de l'invention, la composition de béton ou de mortier permettant d'obtenir une chape auto nivelante selon l'invention est d'une utilisation facile et sans danger. En effet, l'hydratation de la CRC est retardée par rapport à l'ajout d'eau, ce qui peut laisser le temps de couler le béton ou le mortier avant que la réaction d'hydratation ne débute. Par ailleurs, comme il le sera décrit ultérieurement, l'utilisation de l'additif selon l'invention permet, non seulement de limiter ou de supprimer le retrait de la chape, mais également de réduire la quantité de super plastifiant utilisée dans la fabrication du mortier ou du béton permettant d'obtenir une chape auto nivelante. Ceci provient non seulement de la ;présence de CRC mais également de la présence de calcaire qui contribue mécaniquement à l'étalement de la composition de mortier ou de béton selon l'invention. Il existe donc une synergie entre la CRC et le calcaire qui permet d'obtenir une chape auto nivelante. Par ailleurs, dans tous les cas de béton, le calcaire contribue à améliorer la compacité du béton et par la même sa durabilité. La présente invention concerne également un procédé de fabrication d'un béton ou d'un mortier qui permet éventuellement la formation d'une chape auto nivelante. Selon l'invention, on réalise un additif en mélangeant, de manière homogène, du calcaire, en poudre ou en grains et de la chaux à réactivité contrôlée (CRC), en poudre ou en grains. On ajoute, audit additif, successivement ou en mélange, des granulats et un agent liant, puis on ajoute de l'eau, puis, éventuellement au moins un adjuvant, notamment du type super plastifiant. En particulier, dans le cas d'un béton ou d"un mortier permettant la formation d'une chape auto nivelante, on peut ajouter au moins un super plastifiant. Ledit agent liant utilisé peut être choisi parmi le ciment, de type Portland ou composé, les liants minéraux ayant des propriétés pouzzolaniques de type hydrauliques tels que les laitiers et scories d'origine sidérurgiques, les chaux hydrauliques, les pouzzolanes, les cendres volantes et leurs mélanges. Selon un premier mode de mise en oeuvre du procédé de l'invention, l'eau est ajoutée dans une quantité supérieure à la quantité d'eau nécessaire pour obtenir l'hydratation complète de l'agent liant et de la CRC. La CRC est la CRC contenue clans la composition du béton ou du mortier, c'est-à-dire la CRC contenue dans l'additif de l'invention, plus celle provenant éventuellement d'un autre ajout de CRC ou d'un autre constituant contenant de la CRC. Ceci permet d'améliorer la fluidité et la maniabilité du mortier ou du béton. Du fait de la présence de CRC, cette quantité d'eau supplémentaire qui permet d'améliorer la maniabilité du béton ou du mortier, n'est pas, nécessairement à éliminer par séchage et évaporation après l'hydratation complète de l'agent liant. En effet, ce surplus d'eau réagit avec la CRC pour former des hydrates. Ainsi en fonction de la quantité de CRC et d'eau ajoutée, il est possible d'obtenir des compositions de béton ou de mortier qui sont particulièrement maniables, du fait de leur forte teneur en eau mais qui, après la prise de l'agent liant et la réaction d'hydratation de la CRC ne contiennent pas plus d'eau à éliminer par évaporation que des bétons ou mortiers standard, c'est-à-dire ne contenant pas l'additif de l'invention. Selon un second mode de mise en oeuvre du procédé de l'invention, l'eau est ajoutée dans une quantité sensiblement égale à la quantité d'eau nécessaire pour obtenir l'hydratation complète dudit agent liant et celle de ladite CRC. Ladite CRC est la CRC contenue dans ladite composition de mortier ou de béton (la CRC pouvant provenir uniquement de l'additif de l'invention ou être ajoutée d'une autre manière). 11 est ainsi possible de produire des bétons ou des mortiers qui ne contiennent plus, ou presque plus, d'eau à éliminer par séchage. Toute l'eau est consommée dans les réactions d'hydratation de l'agent liant et de la CRC. Ces compositions ont néanmoins une fluidité et une maniabilité satisfaisantes au départ, qui permettent de couler facilement le béton ou le mortier. Il est probable que toute l'eau étant éliminée de manière interne , c'est-à-dire consommée dans la réaction d'hydratation de la CRC et donc sans formation de pores destinés à l'évaporation de l'eau, dans le béton ou le mortier, ce dernier présente, à l'état final, une meilleure résistance mécanique (à valider). La CRC, en plus de sa fonction d'agent anti-retrait, a donc, également, pour fonction de capter le surplus d'eau qui permet d'améliorer la fluidité et la maniabilité d'un mortier ou d'un béton. Ce surplus d'eau peut s'avérer très avantageux dans la formation d'une chape auto nivelante car cette eau en surplus peut remplacer une partie du super plastifiant utilisé pour obtenir un béton ou un mortier présentant une bonne fluidité afin de conférer à la chape formée avec ce mortier ou ce béton, son caractère d'auto nivelant. Dans un procédé standard, la quantité d'eau n'est pas ajustable car il faut tenir compte de la réaction d'hydratation de l'agent liant. Tout surplus d'eau, qui pourrait conduire à une amélioration de la maniabilité du béton ou du mortier, devant être éliminé par séchage est à proscrire car, outre un temps de séchage trop long, une trop grande quantité d'eau conduit aussi à la formation de trous qui rendent le béton ou le mortier fragile à l'état final. Le procédé de l'invention est simple à mettre en oeuvre et ne requiert 10 aucune installation particulière. II peut donc être mis en oeuvre avec les installations standard existantes. La présente invention, ses caractéristiques et les différents avantages qu'elle procure apparaîtront mieux à la lecture des figures et des exemples qui suivent, qui sont donnés à titre d'exemples non limitatifs et sur lesquelles : 15 - la figure 1 représente la mesure de la variation de la taille des éprouvettes selon la concentration en CRC de l'additif (mesurée dès la fin de la mise en place dans les moules) ; - la figure 2 représente le retrait endogène après 24h selon la concentration en CRC de l'additif, à masse d'agent liant constant ; 20 - la figure 3 représente le retrait total après 24h selon la concentration en CRC de l'additif ; - la figure 4 représente la déformation réelle du matériau selon la concentration en CRC de l'additif ; - la figure 5 représente l'évolution de l'échauffement pour plusieurs 25 concentrations en CRC de l'additif ; - la figure 6 représente l'évolution du temps de début de prise en fonction de la concentration en CRC de l'additif ; - la figure 7 représente l'évolution de la consistance normalisée selon la concentration en CRC de l'additif ; - la figure 8 représente l'évolution de la résistance à la compression en fonction de l'âge des éprouvettes ; et - la figure 9 représente l'évolution de la déformation relative des éprouvettes pour des mortiers fluides représentant le retrait après 24h. Exemples La CRC utilisée dans les exemples qui suivent est une chaux partiellement hydratée obtenue selon le procédé décrit dans le document FR 2 841 895. Dans les exemples 1 à 7, le ciment utilisé est de la classe CEM I 52,5 CE PM-CP2 NF (de Calcia Bussac), l'additif a été élaboré à partir d'un filler calcaire en provenance du site de Void de la société Carmeuse et d'une CRC de type chaux vive calcique partiellement hydratée en provenance du site de Bois Bernard de la société Carmeuse. Le sable est un sable normalisé. Exemple 1 Mesure de la variation de la taille des éprouvettes selon la concentration en CRC de l'additif (mesurée dès la fin de la mise en place dans les moules) L'objectif est de mesurer en fonction du temps, la variation de longueur d'une plaque mince en mortier de section rectangulaire (20x40x 1 cm) entre l'instant de mise en place dans le moule et 24 heures voire 72 heures. La mesure est réalisée en conditions endogènes à 20 C. Les méthodes normalisées préconisent une mesure de retrait au bout de 24 heures et ne prennent donc pas en compte les variations dimensionnelles avant cette échéance. C'est donc le mérite de la Demanderesse que de s'être intéressée aux phénomènes de retrait apparaissant au début de la prise du béton, avant 24 heures écoulées depuis l'ajout de l'eau. Le test consiste à suivre le mouvement de deux tiges métalliques initialement distantes l'une de l'autre d'une distance D fixée, prise pour base de rnesure. Chaque tige est reliée à un capteur situé à l'extérieur du moule. Au final la variation de longueur de l'éprouvette sur la longueur de la base D, est donnée par l'addition des déplacements mesurés par les deux capteurs. Il peut s'agir de retrait ou de gonflement. Le mortier est coulé sur un support en téflon qui permet donc de mesurer le retrait libre du mortier. Les éprouvettes de mortier sont recouvertes d'un film plastique afin d'éviter les échanges hydriques avec l'extérieur. On mesure donc le retrait endogène. Le tableau I indique les compositions du mortier. La figure 1 représente la mesure de la variation de la taille des éprouvettes selon le dosage en CRC. La présence de CRC provoque un gonflement du mortier dans la période 120 min-600 min. qui correspond au début du durcissement hydraulique. Le gonflement observé durant les deux premières heures, qui correspondent en général au temps de transport et de mise en oeuvre d'un béton sur un chantier, reste modéré : la présence de CRC dans l'additif ne gêne pas l'utilisation du ciment, béton ou mortier de l'invention. Tableau I N Formule de l'additif Masse Masse de Masse Masse d'additif ciment de sable d'eau MA (g) MC (g) (g) (g) % de % de CRC calcaire 0 0 % 0 450,0 1350 225 1 0 % 100 % 1 12,5 337,5 1350 225 2 10 % 90 % 112,5 337,5 1350 225 3 20 % 80 % 112,5 337,5 1350 225 4 30 % i 70 % 112,5 337,5 1350 225 5 40 % 60 % 112,5 337,5 1350 225 6 60 % 40 % 112,5 337,5 1350 225 Exemple 2 Mesure du retrait endogène du mortier durci, c'est-à-dire âgé de plus de 24h Les essais consistent à mesurer en fonction de temps la variation de longueur d'éprouvettes prismatiques de mortier, conservées après démoulage, selon la norme NF P 15-433), dans l'air, pour l'essai de retrait, et dans l'eau pour l'essai de gonflement. Pour la mesure de retrait endogène, les éprouvettes sont entièrement recouvertes après démoulage à 24 heures, d'un film étanche (papier aluminium auto collant) afin d'éviter tout échange avec le milieu ambiant. La température de conservation est fixée à 20 C. Le tableau I regroupe les différentes compositions de mortier utilisées. La figure 2 représente le retrait endogène après 24h, en fonction de la concentration en CRC de l'additif. On constate que l'utilisation de cet additif permet de compenser une partie du retrait endogène (mesuré après 24heures) des ciments, mortiers et bétons dans laquelle il est présent. Exemple 3 Mesure du retrait total, mesuré après 24 heures Le retrait total comprend la somme des retraits plastique, thermique, de carbonatation, de dessiccation, le retrait dû à la contraction Le Châtelier, et le retrait endogène. La figure 3 représente le retrait total après 24h en fonction de la concentration en CRC de l'additif Les compositions de mortier utilisées sont les mêmes que celles indiquées dans le tableau I. La présence de l'additif contenant de la CRC permet de compenser une partie du retrait total durant les premiers mois, quelle que soit la concentration en CRC. La figure 4 représente la déformation résultante de l'expansion liée à l'ajout de l'additif selon sa concentration en CRC. L'ajout de l'additif contenant de la CRC provoque un gonflement entre 0 et 24h dès que l'additif contient de la CRC. Le gonflement est croissant en fonction de la teneur en CRC ce qui prouve l'effet compensateur de retrait qu'apporte la CRC présente dans l'additif selon l'invention. Exemple 4 Mesure de la chaleur d'hydratation par calorimétrie semi-adiabatique (dite méthode du calorimètre de Langavant) L'objectif de cet essai est de connaître l'effet de l'ajout de l'additif sur l'échauffement et sur les différentes phases de l'hydratation du mortier. La méthode du calorimètre de Langavant consiste à introduire une certaine quantité de mortier, dès la gâchée, dans un vase de Dewar afin de déterminer, d'après l'évolution de la température, la quantité de chaleur dégagée. L'appareillage utilisé est constitué d'un calorimètre constitué d'un vase de Dewar fermé par un bouchon calorifugé et placé dans une enveloppe rigide qui lui sert de support, d'une boîte à mortier cylindrique muni d'un couvercle, équipé pour réceptionner un thermocouple., d'une capacité de 800 cm3 et d'un thermomètre ou d'un thermocouple servant à mesurer l'échauffement de l'éprouvette. Le mortier utilisé pour cet essai est composé de 420 g de ciment, 1260 g de sable normalisé et 210 g d'eau distillée. 1575 g de ce mortier sont à introduire dans la boîte à mortier. Le tableau II regroupe les différentes compositions des mélanges étudiés. Tableau II N Formule de l'additif Masse Masse de Masse Masse d'additif ciment de sable d'eau MA (g) MC (g) (g) (g) % de % de CRC calcaire 1 0 % 100 % 105 315 1260 210 2 20 % 75 % 10 5 315 1260 210 3 40% 80% 105 315 1260 210 4 60 % 70 % 105 315 1260 210 La mesure est effectuée à une température de 20 C 2 C. La vitesse de l'air de la ventilation au voisinage des calorimètres est inférieure à 0,5 m/s. Le mode opératoire est le suivant : - mettre le malaxeur en marche à petite vitesse et mélanger le sable, le 5 ciment et l'addition à sec pendant 1 min ; verser immédiatement l'eau, mettre le malaxeur en marche à petite vitesse pendant 30 s, puis à sa vitesse la plus grande pendant 1 min supplémentaire ; - aussitôt après la gâchée, introduire 1575 g de mortier dans la boîte. Le tube plongeur du couvercle est rempli de 2 à 3 cm3 d'huile afin d'améliorer le 10 contact thermique entre l'éprouvette et l'instrument de mesure de la température ; -introduire la boîte de mortier dans le calorimètre qu'on referme immédiatement. La gâchée et la mise en place de l'éprouvette ne doivent pas être effectuées en plus de 6 min. La figure 5 représente l'évolution de l'échauffement en fonction de la 15 concentration en CRC dans l'additif. On constate que l'ajout de l'additif augmente l'échauffement initial du mortier ou béton, ce qui facilite la réaction d'hydratation du ciment aux très jeunes âges. 20 Exemple 5 Evolution du temps de prise en fonction de la teneur en CRC Le temps de prise est déterminé selon la norme NF EN 196-3. L'appareil utilisé est un appareil de Vicat, avec une aiguille en acier de forme cylindrique. Les compositions de pâtes testées sont indiquées dans le tableau III. 25 Le mode opératoire est similaire à celui de la détermination de la consistance normalisée mis à part le fait que la sonde est remplacée par une aiguille en acier ayant la forme d'un cylindre droit, d'une longueur effective de 50 mm et d'un diamètre de 1,13 mm. L'essai de pénétration est répété sur la même éprouvette à des positionsconvenablement espacées, à 10 mm du bord du moule 30 et à des intervalles de temps espacés (5 min. dans le cas présent). Le début de prise est le temps au bout duquel la distance mesurée est de (4f 1 mm, avec une tolérance de 5 min. Le temps zéro correspondant au moment de l'ajout d'eau dans le ciment). La figure 6 représente l'évolution de temps de début de prise en fonction de la concentration en CRC. On constate que, plus la concentration en CRC est élevée, plus le temps de début de prise augmente. L'additif de l'invention ne pose donc pas de problème particulier d'utilisation sur les chantiers, vis-à-vis des temps de mise en oeuvre. Exemple 6 Détermination de la consistance normalisée Le but de cet essai est de déterminer le besoin en eau d'une pâte de ciment constituée de ciment, avec ou sans substitution par l'additif, et d'eau. L'essai, effectué selon la norme NF EN 196-3, consiste à faire des essais de pénétration d'une sonde normalisée sur des pâtes à quantités d'eau différentes. La consistance normalisée correspond à la teneur en eau introduite lorsque la sonde s'arrête à 6 mm du fond du moule. L'appareil utilisé est l'appareil de Vicat avec une sonde en métal non corrodable, ayant la forme d'un cylindre droit de 50 mm de longueur effective et de 10 mm de diamètre (sonde de consistance). La pâte est composée de 500 grammes de ciment et d'une quantité d'eau variable (par exemple 125 grammes). Dans notre cas les différentes formulations ont été obtenues en substituant 25% du ciment par l'additif de l'invention. Les compositions d'additif utilisées sont celles présentées dans le tableau III. 30 Tableau III N Formule de l'additif Masse ciment Masse (g) MC d'additif (g) MA % de CRC % de calcaire 1 0 % 100 % 375 125 2 20 % 80 % 375 125 3 40 % 60 % 375 125 60 % 40 % 375 125 Les modalités de malaxage et de remplissage des moules sont décrites par la norme NF EN 196-3. L'essai de pénétration est résumé comme suit : -après remplissage du moule, celui-ci est placé avec la plaque de base sous l'appareil de Vicat muni au préalable de la sonde de consistance; -abaisser la sonde jusqu'à ce qu'elle arrive au contact de la pâte. Observer une pause de 1 à 2 s; -lâcher rapidernent les parties mobiles et effectuer la lecture de l'échelle à la fin de la pénétration ou 30 s après la libération de la sonde; -répéter l'essai avec des pâtes ayant des teneurs en eau différentes jusqu'à ce qu'il yen ait une donnant une lecture de (6+1) mm; -la teneur en eau E/S de cette pâte, exprimée à 0,5 % près, est la teneur en eau retenue pour obtenir la consistance normalisée. Les résultats de cet essai sont représentés sur la figure 7. On constate que l'ajout de l'additif de l'invention ne modifie pratiquement pas le besoin en eau de la pâte. Ainsi, lorsque la concentration en CRC varie de 0 à 10%, la variation de la demande en eau est seulement de +1 % ; elle atteint 3% lorsque la concentration en CRC dans l'additif de l'invention est de 60%. Exemple 7 Evolution de la résistance à la compression en fonction de l'âge des éprouvettes. L'objectif de cet essai est de définir l'influence de l'additif de l'invention sur l'aptitude du mortier à se déformer sous l'action d'une sollicitation donnée. On utilise la norme NF EN 196-1. L'essai consiste à déterminer les résistances à la compression d'éprouvettes de mortier, de forme prismatique et de dimensions 40mm X40 mm X160mm. Le mortier est composé en masse, d'une partie de ciment, de trois parties de sable normalisé et d'une partie d'eau (rapport eau/ciment = 0,50). Ainsi, pour trois éprouvettes d'essai, chaque gâchée comporte 1350g de sable normalisé, 450 g de ciment et 225g d'eau. Dans le cas présent, 25% de la quantité de ciment (soit 112,50 g) est constitué par l'additif de l'invention. Les différentes compositions sont regroupées dans le tableau I. Pour chaque composition, on confectionne des éprouvettes pour des essais de résistance mécanique à 15 et 20 heures et à 1, 2, 7, 28 et 90 jours. Pour chaque échéance et pour chaque concentration d'additif selon l'invention, on teste: - en flexion: 2 éprouvettes entières. La valeur retenue étant la moyenne obtenue sur ces deux éprouvettes, la précision étant de +0,5 Mpa ; - en compression: les 4 demi prismes obtenus après l'essai de flexion. La 20 valeur retenue sera la moyenne obtenue sur ces 4 demi prismes (précision de +2 MPa). Comme la composition du mortier est différente de celle du mortier normalisé, l'introduction des éléments dans le bol du malaxeur et la durée de malaxage ont du être modifiées. La procédure suivie est décrite ci-après: 25 - introduire successivement dans le bol toute la quantité de ciment, de sable, de calcaire (filler) et de CRC ; - mettre le malaxeur en marche à petite vitesse pendant 30 secondes ; - verser immédiatement l'eau pendant les 30 secondes suivantes ; mettre le malaxeur à sa vitesse la plus grande et mélanger pendant 30s 30 supplémentaires ; - arrêter le malaxeur pendant 1 min 30 s. Pendant les 15 premières secondes, enlever avec une raclette tout le mortier adhérant aux parois et au fond du récipient en le repoussant vers le milieu de ce dernier ; - reprendre le malaxage à grande vitesse pendant 60s. Les préparations des éprouvettes, leur conservation ainsi que les modes opératoires des essais de flexion et de compression sont décrits dans la norme NF EN 196-1. La figure 8 représente l'évolution de la résistance à la compression en fonction de l'âge des éprouvettes pour les différentes concentrations en CRC de 10 l'additif selon l'invention. On constate que l'additif selon l'invention ne modifie pas la résistance à la compression des mortiers. Exemple 8 15 Retrait et résistance mécanique d'une chape auto nivelante Les résultants précédents, obtenus pour des mortiers ou béton qui ne sont pas destinés à former des chapes auto nivelantes sont néanmoins extrapolables à des compositions de mortier ou béton servant à former des chapes auto nivelantes. En d'autres termes, l'additif de l'invention permet dans une composition 20 de béton ou de mortier servant à la formation d'une chape auto nivelante, de : - faire gonfler le mélange de mortier ou béton avant l'écoulement de 24h mesuré depuis l'ajout d'eau dans la composition, ce qui permet de compenser tout ou partie du retrait apparaissant à cet âge du béton ou du mortier ; - compenser une partie du retrait endogène et total du béton ou du 25 mortier ; - faciliter l'hydratation du liant hydraulique aux très jeunes âges du fait de l'échauffement provoqué par la réaction d'hydratation de la CRC ; -d'augmenter le temps de prise du béton ou du mortier ; de ne pas modifier la demande en eau ; 30 - de ne pas modifier la résistance à la compression du matériau final obtenu. Trois mortiers auto nivelants ont été utilisés pour la détermination des résistances mécaniques et du retrait total. Les compositions des mortiers pour les essais de chapes liquides sont données dans le tableau IV. Tableau IV N Concentration Additif Sable Ciment Eau Adjuvant en CRC dans (g) (g) (g) (g) (g) l'additif (%) 1 25 350 2500 700 420 15 2 25 350 2500 700 420 20 3 0 0 2500 700 420 20 Le ciment utilisé est de la classe CEM I 52,5 CE PM-CP2 NF (de Calcia 10 Bussac). L'additif a été élaboré à partir d'un filler calcaire en provenance du site de Void de la société Carmeuse et d'une CRC de type chaux vive calcique partiellement hydratée en provenance du site de Bois Bernard de la société Carmeuse. Le sable est un sable 0/4 des sablières des Pyrénées. Le super plastifiant utilisé est le SIKA VISCOCRETE 5.4000 F de la société Sika. 15 La totalité du super plastifiant a été ajoutée en différé dans le mortier, pour le mortier N 1 dont la composition est décrite dans le tableau IV. Pour le mortier N 2, une partie du super plastifiant représentant 15% en poids du poids total du liant (i.e. ciment + additif) a été rajoutée à l'eau et 5% en différé dans le mortier. 20 Pour le mortier N 3, une partie du super plastifiant représentant 15% en poids du poids total du liant (i.e. ciment + additif) a été rajoutée à l'eau et 5% en différé dans le mortier. Les résultats des résistances mécaniques à 2 jours et 7 jours sont représentés dans le tableau V. 25 Tableau V N mortier 2 jours 7 jours Rf (MPa) Rc (MPa) Rf (MPa) Rc (MPa) 1 6,16 33,74 6,72 54,66 2 7,61 47,45 On constate que les résistances obtenues à 7 jours sont très élevées. L'additif de l'invention ne diminue donc pas la résistance de la chape obtenue. 5 Compte tenu des résistances demandées pour les mortiers de chapes (Rc 28 jours supérieur à 3OMPa), soit le dosage en liant pourrait être diminué, soit le dosage en eau pourrait être augmenté ce qui permettrait de diminuer la quantité de super plastifiant. Des essais de retrait après 24 heures ont été effectués sur les trois mortiers 10 précités. Les résultats sont représentés sur la figure 9. On constate que l'additif de l'invention ne modifie pas le retrait de dessiccation durant les premières 24heures. Exemple 9 Retrait d'un béton pour chape auto nivelante 15 (Mesurée dès la in de la mise en place dans les moules) A l'instar de ce qui a été présenté dans l'exemple 1, l'objectif est de mesurer en fonction du temps, la variation de longueur d'une plaque mince de chape auto nivelante de section rectangulaire (500x100x50 mm) dès l'instant de mise en place dans le moule. Deux inclusions sont noyées aux extrémités de 20 l'éprouvette. Les inclusions entre lesquelles sont mesurées les variations sont distantes de 450 mm. La mesure est réalisée en conditions endogènes à 20 C. La mesure est considérée comme significative à partir de 3 h (délai estimé du début de la prise) qui est pris comme référence. La chape est coulée sur un support en téflon qui permet donc de mesurer le 25 retrait libre du mortier. Les éprouvettes sont recouvertes d'un produit de cure afin d'éviter les échanges hydriques avec l'extérieur et placées dans une enceinte fermée de 1 m3 qui permet d'éviter les mouvements d'air. On mesure donc uniquement le retrait endogène. Les compositions testées sont celles du Tableau IV. Le tableau suivant présente les résultats de retraits (en m/m) obtenus en prenant 3h comme temps 0 de référence : Tableau VI Temps (h) Retrait ( m/m) 3 5 7,5 10 12,5 15 17,5 20 22,5 N chape 1 0 -38 -4.5 -58 -60 -40 -30 -20 -17 2 U -20 -18 -21 -30 -22 -2 +10 +20 3 0 -63 -115 -130 -142 -141 -139 -122 -118 On observe une stabilité relative des dimensions des compositions de chape 1 et 2 qui contiennent l'additif de l'invention, contenant lui-même 25 % de 10 CRC. On constate que cet additif permet de compenser le retrait qui est observé sur la composition 3 qui ne contient qu'un tiller calcaire. Cette compensation intervient entre 3 h et 20 h.5 REVENDICATIONS 1. Additif, notamment pour la fabrication d'un liant hydraulique, béton ou mortier, caractérisé en ce qu'il contient un mélange homogène de calcaire, en 5 poudre ou en grains, et de chaux à réactivité contrôlée (CRC), en poudre ou en grains. 2. Additif selon la revendication 1, caractérisé en ce qu'il contient entre 95% p/p et 40% p/p de calcaire et entre 5% p/p et 60% p/p de chaux à réactivité contrôlée (CRC). 10 3. Additif selon la revendication 1 ou 2, caractérisé en ce que ladite chaux à réactivité contrôlée ((i'.RC) est choisie parmi : - la chaux surcuite ; - le mélange de chaux surcuite et de super plastifiant ; - la chaux partiellement hydratée (CRCB) ; 15 - le mélange (CRCC) de super plastifiant et de chaux partiellement hydratée (CRCB); et - leurs mélanges 4. Additif selon l'une des revendications 1 à 3, caractérisé en ce que ladite chaux est choisie parmi la chaux calcique, la chaux magnésienne, la chaux 20 dolomitique, la poussière de four à chaux et leurs mélanges. 5. Composition de liant hydraulique comportant un agent liant, caractérisée en ce qu'elle comporte un additif selon l'une quelconque des revendications 1 à 4. 6. Composition de liant hydraulique selon la revendication 5, caractérisée en ce qu'elle comprend au maximum 75% en poids dudit agent liant et 25% en poids 25 dudit additif. ï. Composition de liant hydraulique selon l'une des revendications 5 et 6, caractérisée en ce que ledit additif comprend au maximum 75% en poids de ladite CRC. 8. Composition de liant hydraulique selon l'une quelconque des 30 revendications 5 à 7, caractérisée en ce que ledit agent liant est choisi parmi le ciment, de type Portland ou composé, les liants minéraux ayant des propriétéspouzzolaniques de type hydrauliques tels que les laitiers et scories d'origine sidérurgiques, les chaux hydrauliques, les pouzzolanes, les cendres volantes et leurs mélanges. 9. Composition de béton ou de mortier, caractérisée en ce quelle contient la composition de liant hydraulique selon l'une quelconque des revendications 5 à 8. 10. Composition de béton ou de mortier selon la revendication 9, caractérisée en ce que ledit béton ou ledit mortier permet la formation d'une chape auto nivelante. 11. Composition de béton ou de mortier selon la revendication 10, caractérisée en ce qu'elle contient au moins un super plastifiant. 12. Procédé de fabrication d'un béton ou d'un mortier, permettant éventuellement la formation d'une chape auto nivelante, caractérisé en ce que : - on réalise un additif en mélangeant, de manière homogène, du calcaire, en poudre ou en grains, et de la chaux à réactivité contrôlée (CRC), en poudre ou en grains ; - on ajoute audit additif, successivement ou en mélange, des granulats et un agent liant ; - on ajoute de l'eau. - on ajoute éventuellement, au moins un adjuvant, notamment du type 20 super plastifiant. 16. Procédé selon la revendication 12, caractérisé en ce que ledit agent liant est choisi parmi le ciment, de type Portland ou composé, les liants minéraux ayant des propriétés pouzzolaniques de type hydrauliques tels que les laitiers et scories d'origine sidérurgiques, les chaux hydrauliques, les pouzzolanes, les cendres 25 volantes et leurs mélanges. 17. Procédé selon la revendication 12 ou 13, caractérisé en ce que l'eau est ajoutée dans une quantité supérieure à la quantité d'eau nécessaire pour obtenir l'hydratation complète dudit agent liant et de ladite CRC. 18. Procédé selon la revendication 14, caractérisé en ce que l'eau est ajoutée 30 en une quantité sensiblement égale à la quantité d'eau nécessaire pour obtenir l'hydratation dudit agent liant et de ladite CRC.